(57)【特許請求の範囲】
【請求項１】
アルミニウム合金からなる心材の少なくとも一方の面にＡｌ−Ｓｉ系合金ろう材が積層されたクラッド材であって、
前記心材を構成するアルミニウム合金は、Ｍｎ：０．７〜１．２質量％、Ｆｅ：０．０５〜０．５質量％およびＳｉ：０．０５〜０．４質量％を含有し、残部がＡｌおよび不可避不純物からなり、かつＡｌ−Ｆｅ系金属間化合物の面積率が０．３〜１．５％であり、結晶の平均粒径が５０〜５００μｍであることを特徴とする熱交換器用アルミニウムクラッド材。
【請求項２】
前記心材を構成するアルミニウム合金は、さらにＣｕ：０．２〜０．７質量％、Ｍｇ：０．０５〜０．４質量％、Ｚｒ：０．０５〜０．４質量％、Ｖ：０．０５〜０．４質量％およびＴｉ：０．０５〜０．４質量％のうちの少なくとも１種を含有する請求項１に記載の熱交換器用アルミニウムクラッド材。
【請求項３】
前記Ａｌ−Ｓｉ系合金ろう材は、Ｂｉ：０．０３〜０．３質量％およびＳｒ：０．００５〜０．２質量％のうちの少なくとも１種を含有する請求項１または２に記載の熱交換器用アルミニウムクラッド材。
【請求項４】
心材がＭｎ：０．７〜１．２質量％、Ｆｅ：０．０５〜０．５質量％およびＳｉ：０．０５〜０．４質量％を含有し、残部がＡｌおよび不可避不純物からなるアルミニウム合金からなり、
前記心材に６００〜６４０℃で６〜２４時間の均質化処理を行い、この心材の少なくとも一方の面にＡｌ−Ｓｉ系合金ろう材を重ねてクラッド圧延し、心材におけるＡｌ−Ｆｅ系金属間化合物の面積率を０．３〜１．５％とし、結晶の平均粒径を５０〜５００μｍとすることを特徴とする熱交換器用アルミニウムクラッド材の製造方法。
【請求項５】
前記クラッド材に３５０〜４５０℃で１〜１２時間の焼鈍を行う請求項４に記載の熱交換器用アルミニウムクラッド材の製造方法。
【請求項６】
内部に中空部を有する熱交換器の外壁が請求項１〜３のいずれかに記載のアルミニウムクラッド材で構成され、前記中空部内を循環する作動流体が水であることを特徴とする熱交換器。
【請求項７】
前記外壁の外面に少なくとも１箇所の面接合されたろう付部を有する請求項６に記載の熱交換器。
【請求項８】
請求項７に記載の熱交換器の外面と、絶縁基板の一方の面に電子素子を搭載するアルミニウム回路層が接合されている電子素子搭載用基板との間に、面接合されたろう付部を有することを特徴とする放熱装置。
【請求項９】
前記熱交換器と電子素子搭載用基板との間に貫通穴を有する応力緩和層が介在し、この応力緩和層と熱交換器の外面との間に面接合されたろう付部を有する請求項８に記載の放熱装置。
【発明の詳細な説明】
【技術分野】
【０００１】
本発明はろう付性および耐食性に優れた熱交換器用アルミニウムクラッド材に関する。
【背景技術】
【０００２】
絶縁基板にアルミニウム回路層を接合した電子素子搭載用基板をヒートシンクにろう付した放熱装置において、熱抵抗が低減して良好な放熱性が得られることは特許文献１に示されている。また、前記放熱装置では、絶縁基板とヒートシンクとの間に発生する応力を緩和するために応力吸収空間として複数の貫通穴を有する応力緩和層を介在させている。かかる積層構造の放熱装置では、応力緩和層が電子素子搭載用基板に搭載した電子素子の排熱経路となる。
【０００３】
また、特許文献２には、自動車用熱交換器のチューブ用材料として、Ｍｎ，Ｃｕ、Ｓｉ、Ｆｅを含むアルミニウム合金心材の一方の面に犠牲腐食層を積層し、他方の面にろう材を積層したろう付用クラッド材が記載されている。前記クラッド材は犠牲腐食層が内側となるように曲成し、外面に波形フィンをろう付するチューブの内面防食を図ったものである。
【先行技術文献】
【特許文献】
【０００４】
【特許文献１】特開２００６−２９４６９９号公報
【特許文献２】特開２０００−２０２６８０号公報
【発明の概要】
【発明が解決しようとする課題】
【０００５】
特許文献２に記載されたチューブの外面にろう付されるのは波形のフィンであるから、接合部は線状であり接合面積は小さい。一方、特許文献１の放熱装置ではヒートシンクの外面は応力緩和層と広い面積で接合される。前記応力緩和層の貫通穴は冷熱サイクル下の応力吸収空間として必要であり、ろう付時に酸化膜を排出する空間としても必要であるが、ヒートシンクに排熱する際の熱抵抗を低減し、また放熱装置の設計自由度を向上のために、貫通穴の面積を可及的に小さくすることが求められている。このため、ヒートシンクと応力緩和層とは広い面積でろう付される。広い面積を良好にろう付する場合は、線状のろう付よりもさらにろうの濡れ拡がり性を高めて酸化膜の排出を促す必要がある。
【０００６】
また、ヒートシンクの作動流体として水を用いる場合は内面においても高い耐食性が求められる。
【０００７】
しかしながら、特許文献２に記載されたろう付用クラッド材は波形フィンを線状に接合するために使用されるものであり、広い面積をろう付するためにはさらにろう材の濡れ拡がり性の良い材料が必要である。
【課題を解決するための手段】
【０００８】
本発明は上述した背景技術に鑑み、ろう付性および耐食性に優れた熱交換器用アルミニウムクラッド材の提供を目的とする。
【０００９】
即ち、本発明は下記［１］〜［９］に記載の構成を有する。
【００１０】
［１］アルミニウム合金からなる心材の少なくとも一方の面にＡｌ−Ｓｉ系合金ろう材が積層されたクラッド材であって、
前記心材を構成するアルミニウム合金は、Ｍｎ：０．７〜１．２質量％、Ｆｅ：０．０５〜０．５質量％およびＳｉ：０．０５〜０．４質量％を含有し、かつＡｌ−Ｆｅ系金属間化合物の面積率が０．３〜１．５％であり、結晶の平均粒径が５０〜５００μｍであることを特徴とする熱交換器用アルミニウムクラッド材。
【００１１】
［２］前記心材を構成するアルミニウム合金は、さらにＣｕ：０．２〜０．７質量％、Ｍｇ：０．０５〜０．４質量％、Ｚｒ：０．０５〜０．４質量％、Ｖ：０．０５〜０．４質量％およびＴｉ：０．０５〜０．４質量％のうちの少なくとも１種を含有する前項１に記載の熱交換器用アルミニウムクラッド材。
【００１２】
［３］前記Ａｌ−Ｓｉ系合金ろう材は、Ｂｉ：０．０３〜０．３質量％およびＳｒ：０．００５〜０．２質量％のうちの少なくとも１種を含有する前項１または２に記載の熱交換器用アルミニウムクラッド材。
【００１３】
［４］心材がＭｎ：０．７〜１．２質量％、Ｆｅ：０．０５〜０．５質量％およびＳｉ：０．０５〜０．４質量％を含有を含有するアルミニウム合金からなり、
前記心材に６００〜６４０℃で６〜２４時間の均質化処理を行い、この心材の少なくとも一方の面にＡｌ−Ｓｉ系合金ろう材を重ねてクラッド圧延することを特徴とする熱交換器用アルミニウムクラッド材の製造方法。
【００１４】
［５］前記クラッド材に３５０〜４５０℃で１〜１２時間の焼鈍を行う前項４に記載の熱交換器用アルミニウムクラッド材の製造方法。
【００１５】
［６］内部に中空部を有する熱交換器の外壁が前項１〜３のいずれかに記載のアルミニウムクラッド材で構成され、前記中空部内を循環する作動流体が水であることを特徴とする熱交換器。
【００１６】
［７］前記外壁の外面に少なくとも１箇所の面接合されたろう付部を有する前項６に記載の熱交換器。
【００１７】
［８］前項７に記載の熱交換器の外面に、絶縁基板の一方の面に電子素子を搭載するアルミニウム回路層がろう付された電子素子搭載用基板が面接合によってろう付されていることを特徴とする放熱装置。
【００１８】
［９］前記熱交換器と電子素子搭載用基板との間に貫通穴を有する応力緩和層が介在し、この応力緩和層が熱交換器の外面に面接合によってろう付されている前項８に記載の放熱装置。
【発明の効果】
【００１９】
上記［１］に記載の熱交換器用アルミニウムクラッド材は、心材の金属組織においてＡｌ−Ｆｅ系金属間化合物の面積率および結晶の平均粒径が所定範囲に制御されるように、心材の化学組成が規定されているので、高いろう付性および耐食性が得られる。ひいては、このクラッド材で作製した熱交換器を他の部材と広い面積で接合する場合もろう材が十分に濡れ拡がるので良好なろう付を達成できる。また、熱交換器の作動流体として水を使用する等、厳しい腐食環境においても熱交換器寿命を延ばすことができる。
【００２０】
上記［２］に記載の熱交換器用アルミニウムクラッド材によれば、さらに高いろう付性および耐食性が得られる。
【００２１】
上記［３］に記載の熱交換器用アルミニウムクラッド材は、Ａｌ−Ｓｉ系合金ろう材にＢｉ、Ｓｒが添加されているので、さらに高いろう付性が得られる。
【００２２】
上記［４］に記載の熱交換器用アルミニウムクラッド材の製造方法によれば、心材の化学組成を規定し、かつ心材に対して所定の均質化処理を行うことにより、Ａｌ−Ｆｅ系金属間化合物の面積率を０．３〜１．５％、結晶の平均粒径５０〜５００μｍの範囲に制御することができる。
【００２３】
上記［５］に記載の熱交換器用アルミニウムクラッド材の製造方法によれば、クラッド材を所定条件で焼鈍することによって、より高いろう付性および耐食性が得られる金属組織を形成することができる。
【００２４】
上記［６］に記載の熱交換器は外壁が上記［１］〜［３］のいずれかに記載されたクラッド材で構成されているので、作動流体として水を使用する厳しい腐食環境においても長い寿命が得られる。
【００２５】
上記［７］に記載の熱交換器においては、外壁に面接合される部材とのろう付性が優れている。
【００２６】
上記［８］に記載の放熱装置は、上記［７］に記載の熱交換器の外壁に電子素子搭載用基板が広い面積で面接合によってろう付されているので、電子素子の熱を熱交換器に排熱する際の熱抵抗が少なく優れた放熱性能が得られる。
【００２７】
上記［９］に記載の放熱装置は、電子素子搭載用基板が応力緩和層を介して面接合によってろう付されているので。電子素子の熱を熱交換器に排熱する際の熱抵抗が少なく優れた放熱性能が得られる。
【図面の簡単な説明】
【００２８】
【図１】本発明にかかる二層構造のクラッド材を用いて作製したヒートシンクと、このヒートシンクと電子素子搭載用基板とを一体化した放熱装置の断面図である。
【図２】本発明にかかる三層層構造のクラッド材を用いて作製したヒートシンクと、このヒートシンクと電子素子搭載用基板とを一体化した放熱装置の断面図である。
【図３】本発明にかかる他の放熱装置の断面図である。
【図４】本発明にかかるさらに他の放熱装置の断面図である。
【発明を実施するための形態】
【００２９】
図１は、本発明のクラッド材を用いて作製するヒートシンク（10）と電子素子搭載用基板（20）とを応力緩和層（30）を挟んで積層して作製する放熱装置（1）の仮組物を、構成部材が積層する方向で切断した断面で示している。
【００３０】
ヒートシンク（10）は、凹部（12）を有する２枚の皿状部材（11）を合わせることによって形成される扁平中空部が作動流体を循環させる作動流体通路（13）となされ、この作動流体通路（13）に波板形のインナーフィン（14）が内挿されている。前記皿状部材（11）は、心材（15）の一方に面にろう材（16）を積層した平板状のクラッド材を、ろう材（16）が凹部（12）の内側となるようにプレス加工し、凹部（12）の開口周縁から略水平方向に延びる部分を接合用周縁部（17）としたものである。前記ヒートシンク（10）は２枚の皿状部材（11）をろう材（16）が内側となるように向かい合わせに配置し、凹部（12）でインナーフィン（14）を挟み付け、互いの接合用周縁部（17）が当接し、作動流体通路（13）の内壁にインナーフィン（14）が当接した状態に仮組されている。前記皿状部材（11）の材料であるクラッド材は本発明のクラッド材である。
【００３１】
電子素子搭載用基板（20）は、絶縁基板（21）と、この絶縁基板（21）の一方の面に重ねられたアルミニウム回路層（22）と、他方の面に重ねられたアルミニウム層（23）とで構成されている。これらの部材（21）（22）（23）はろう材箔（24）（25）を挟んで仮組みされている。
【００３２】
前記電子素子搭載用基板（20）とヒートシンク（10）とは応力緩和層（30）を介して積層されている。前記応力緩和層（30）は心材（31）の両面にろう材（32）（33）を積層したアルミニウムクラッド材であり、クラッド後に応力吸収空間として複数の円形貫通穴（34）を穿設したパンチングメタルである。なお、本発明の放熱装置（1）に用いる応力緩和層（30）は貫通穴（34）の有るものに限定されないし、応力吸収空間の形状も限定されない。
【００３３】
前記放熱装置（1）は前記仮組物を一括してろう付加熱され、全ての部材がろう付される。また、ヒートシンク（10）のろう付においては、皿状部材（11）を構成するクラッド材のろう材（16）によって接合用周縁部（17）がろう付されて作動流体通路（13）が形成されるとともに、作動流体通路（13）の壁面にインナーフィン（14）がろう付される。その後アルミニウム回路層（22）上に電子素子（図示省略）が搭載されてはんだ付される。ろう付後の放熱装置（1）において、アルミニウム回路層（22）が絶縁基板（21）、アルミニウム層（23）および応力緩和層（30）を介してヒートシンク（16）と熱的に結合され、電子素子が発する熱はヒートシンク（10）に排熱される。
［クラッド材の構成］
前記ヒートシンク（10）は、内面にあっては、作動流体として水を用いた場合でも十分に長い寿命が得られるように高い耐食性が求められる。また、外面にあっては、応力緩和層（30）がヒートシンク（10）への排熱経路となる構造であり、ろう付不良によるろう付面積の低下は放熱性能の低下となるため、ヒートシンク（10）の外面と応力緩和層（30）は良好なろう付が求められる。前記ヒートシンク（10）と応力緩和層（30）のろう付においては、酸化膜がろう材の濡れ拡がりによって接合部の外周部および貫通穴（34）に排出されることによって良好なろう付が達成される。
【００３４】
本発明は、アルミニウム合金中のＡｌ−Ｆｅ系金属間化合物が耐食性とろう付性に影響を及ぼし、結晶径がろう付性に影響を及ぼすことに着目し、クラッド材（11）の心材（15）を構成するアルミニウム合金の化学組成を規定した上で、金属組織においてＡｌ−Ｆｅ系金属間化合物量を任意の断面における面積率および結晶の平均粒径を規定する。
【００３５】
以下に心材（15）の化学組成および金属組織について詳述する。
【００３６】
前記心材（15）は、所定量のＭｎ、ＦｅおよびＳｉを含有するアルミニウム合金を用いる。また、前記アルミニウム合金の任意添加元素として、Ｃｕ、Ｍｇ、Ｚｒ、Ｖ、Ｔｉを推奨できる。以下に各元素の含有意義と濃度範囲の限定理由について詳述する。
【００３７】
Ｆｅは、Ａｌ−Ｆｅ系金属間化合物の面積率を上記範囲内に制御するためにその濃度を０．０５〜０．５質量％とする。Ｆｅ濃度が０．０５質量％未満ではＡｌ−Ｆｅ系金属間化合物量が少なくためにろう付性が低下し、かつ材料精製の点においても不経済である。一方、０．５質量％を超えるとＡｌ−Ｆｅ系金属間化合物量が増えて耐食性が低下する。好ましいＦｅ濃度は０．１〜０．４５質量％である。
【００３８】
Ｍｎは、Ａｌ−Ｆｅ−Ｍｎ系金属間化合物量を制御するためにその濃度を０．７〜１．２質量％とする。Ｍｎ濃度が０．７質量％未満ではＡｌ−Ｆｅ−Ｍｎ系金属間化合物量が少なくなって上述した金属間化合物の面積率が得られず、ろう付性が低下する。一方、１．２質量％を超えるとＡｌ−Ｆｅ−Ｍｎ系金属間化合物量が増えて耐食性が低下する。好ましいＭｎ濃度は０．７〜１．２質量％である。
【００３９】
Ｓｉは、Ａｌ−Ｆｅ−Ｓｉ系金属間化合物量を制御するためにその濃度を０．０５〜０．４質量％とする。Ｓｉ濃度が０．０５質量％未満ではＡｌ−Ｆｅ−Ｓｉ系金属間化合物量が少なくなって上述した金属間化合物の面積率が得られず、ろう付性が低下する。一方、０．４質量％を超えるとＡｌ−Ｆｅ−Ｓｉ系金属間化合物量が増えて耐食性が低下する。好ましいＳｉ濃度は０．１〜０．３質量％である。
【００４０】
Ｃｕ、Ｍｇ、Ｚｒ、Ｖ、Ｔｉは耐食性に影響を及ぼす元素であり、これらのうちの少なくとも１種を添加することによって耐食性を向上させることができる。これらの元素を添加する場合、合金中のＣｕ濃度が０．２〜０．７質量％、Ｍｇ濃度が０．０５〜０．４質量％、Ｚｒ濃度が０．０５〜０．４質量％、Ｖ濃度が０．０５〜０．４質量％、Ｔｉ濃度が０．０５〜０．４質量％となるように添加する。各元素の濃度が下限値未満では耐食性向上効果が得られず、上限値を超える添加は不経済である。各元素の特に好ましい濃度は、Ｃｕ：０．２５〜０．６５質量％、Ｍｇ：０．１〜０．３５質量％、Ｚｒ：０．１〜０．３質量％、Ｖ：０．１〜０．３質量％、Ｔｉ：０．１〜０．３質量％である。
【００４１】
心材（15）を構成するアルミニウム合金の化学組成において、残部はＡｌおよび不可避不純物である。
【００４２】
心材を構成するアルミニウム合金の金属組織において、Ａｌ−Ｆｅ系金属間化合物の面積率は０．３〜１．５％とし、結晶の平均粒径は５０〜５００μｍとする。
【００４３】
本発明において、「Ａｌ−Ｆｅ系金属間化合物」はＡｌおよびＦｅを含有する全て金属間化合物を意味し、心材（15）を構成するアルミニウム合金において形成されるＡｌ−Ｆｅ系金属間化合物は、Ａｌ−Ｆｅ、Ａｌ−Ｆｅ−Ｓｉ、Ａｌ−Ｆｅ−Ｍｎ、Ａｌ−Ｆｅ−Ｓｉ−Ｍｎ等であり、これらのＡｌ−Ｆｅ系金属間化合物の全てが面積率の規定の対象となる。前記Ａｌ−Ｆｅ系金属間化合物の面積率が０．３％未満ではろう材の濡れ広がりが悪くなってろう付性が低下する。一方、１．５％を超えるＡｌ−Ｆｅ系金属間化合物が存在すると耐食性が悪くなる。好ましいＡｌ−Ｆｅ系金属間化合物の面積率は０．３〜１％である。
【００４４】
また、結晶の平均粒径が５０μｍ未満では結晶粒界が多くなってろう材が心材を侵食するためにろう材の流動性が悪くなる。一方、平均粒径が５００μｍを超えると結晶粒界が少なくなるので結晶粒界に存在するＡｌ−Ｆｅ系金属間化合物量も少なくなり、その結果ろう材の流動性が悪くなる。従って、結晶の平均粒径が５０μｍ未満および５００μｍ超ではろう付性が低下する。結晶の平均粒径の好ましい範囲は５０〜３００μｍである。
【００４５】
前記心材（15）にクラッドするろう材（16）は、Ａｌ−Ｓｉ系合金であれば限定されず、好ましいＳｉ濃度は６〜１２質量％である。また、ろう付方法はフラックスろう付でも真空ろう付でも良い。真空ろう付の場合はＭｇ濃度が０．５〜２質量％のＡｌ−Ｓｉ−Ｍｇ系合金を推奨でき、フラックスろう付の場合はＭｇ濃度が０．１質量％以下のろう材を使用することが好ましい。いずれのろう材においても残部はＡｌおよび不可避不純物である。また、ろう付性を高めるために、これらのろう材にＢｉおよびＳｒのうちの少なくとも１種を添加することが好ましい。これらの元素を添加する場合、Ａｌ−Ｓｉ系合金中のＢｉ濃度が０．０３〜０．３質量％、Ｓｒ濃度が０．００５〜０．２質量％となるように添加することが好ましい。各元素の濃度の下限値未満ではろう付性向上効果が得られず、上限値を超える多量添加は不経済である。各元素の特に好ましい濃度は、Ｂｉ：０．０５〜０．２５質量％、Ｓｒ：０．０１〜０．１質量％である。
【００４６】
また、二層構造のクラッド材（11）の心材（15）の他面側に部材をろう付する場合のろう材も上記クラッド材（11）のろう材（16）に準じる。例えば、図１の放熱装置（1）において、ヒートシンク（10）の外面にろう付する応力緩和層（三層クラッド材）（30）のろう材（32）（33）として上記組成のＡｌ−Ｓｉ系合金ろう材を推奨できる。
【００４７】
本発明のクラッド材は、心材の一方の面にのみろう材をクラッドした二層クラッド材であっても、心材の両面にろう材をクラッドした三層クラッド材であっても良い。図１に示したヒートシンク（10）を構成する２個の皿状部材（11）は心材（15）の一方の面にろう材（16）をクラッドした二層クラッド材で作製したものである。また、図２の放熱装置（2）のヒートシンク（40）を構成する２個の皿状部材のうち、電子素子搭載用基板（20）側（応力緩和層側）の皿状部材（41）は心材（15）の両面にろう材（16）（18）をクラッドした三層クラッド材であり、他方の皿状部材（11）は二層クラッド材である。
【００４８】
また、クラッド材の総厚およびろう材のクラッド率は限定されず、作製する熱交換器に応じて心材およびろう材の厚みを適宜設定することができる。
［クラッド材の製造方法］
本発明のクラッド材は、上述した化学組成の心材とろう材とを重ねて熱間圧延してクラッドし、要すればさらに所要厚さに圧延することにより作製される。この工程において、圧延前の心材に所定の均質化処理を施すことによって金属間化合物量および結晶粒径を制御し、金属組織においてＡｌ−Ｆｅ系金属間化合物の面積率および結晶の平均粒径を本発明の範囲内とすることができる。
【００４９】
心材の均質化処理は６００〜６４０℃で６〜２４時間保持することにより行う。６００℃未満または６時間未満では所期する金属組織が得られず、良好なろう付性と耐食性が得られない。一方、６４０℃または２４時間の処理を行えば所期する金属組織が得られるので、それを超える高温または長時間の処理はエネルギー面で不経済である。均質化処理の好ましい温度は６００〜６３０℃であり、好ましい処理時間は８〜２０時間である。
【００５０】
さらに、圧延後のクラッド材に対して、３５０〜４５０℃で１〜１２時間の焼鈍を行うことが好ましい。上記条件で焼鈍することによって所期する金属組織の形成をより確実なものとして、より高いろう付性および耐食性が得られる金属組織を形成することができる。特に好ましい焼鈍温度は３６０〜４３０℃であり、特に好ましい焼鈍時間は２〜１０時間である。
［クラッド材で作製する熱交換器］
本発明のクラッド材を使用する熱交換器は、ろう付で作製され作動流体通路用の中空部を有するものである限りその種類は限定されない。熱交換器は腐食環境で使用されるのでいかなる種類の熱交換器も耐食性が要求されるからである。クラッド材を用いて作製する熱交換器として、電子素子冷却用熱交換器、蒸発器、凝縮器、ヒータコア、オイルクーラ、インタークーラ等を例示できる。また、熱交換器の形状、平板形状のクラッド材からの成形方法も限定されない。
【００５１】
本発明のクラッド材は従来の熱交換器用材料よりもろう材の濡れ拡がりが良くかつ耐食性が高いことから、広い面積でろう付される熱交換器、あるいはより厳しい腐食環境で使用される熱交換器の材料としての適用意義が大きい。そのような熱交換器の一つの例が、図１等に示した放熱装置（1）に組み込んで電子素子を冷却するヒートシンク（10）である。前記ヒートシンク（10）は応力緩和層（30）と面接合されるのでろう付面積が広く、かつ作動流体が水である場合は外面のみならず内面においても高い耐食性が要求されるからである。
【００５２】
本発明における面接合とは接合部の短辺が５ｍｍ以上の接合を意味する。接合部の形状は限定されず、幅が５ｍｍ以上の線状接合部、直径５ｍｍ以上の円形接合部は面接合に該当する。前記ヒートシンク（10）においては、ヒートシンク（10）の外面と応力緩和層（30）は面接合である。広い面積の面接合が良好にろう付されるのであるから、当然ながら幅が５ｍｍ未満の線状ろう付や直径５ｍｍ未満の点状ろう付は良好に行われる。前記ヒートシンク（10）の内面とインナーフィン（14）は線状接合であるが、当然ながら良好にろう付される。
［放熱装置］
放熱装置は、ヒートシンクが本発明のクラッド材で作製され、かつこのヒートシンクと電子素子搭載用基板とが直接的または応力緩和層を介して間接的に面接合されたものである限り各部材の材料や構造は限定されない。電子素子搭載用基板または応力緩和層はヒートシンクに面接合されているので、電子素子の熱をヒートシンクに排熱する際の熱抵抗が少なく、優れた放熱性能が得られる。
【００５３】
電子素子搭載用基板は絶縁基板（21）の少なくとも一方の面にアルミニウム回路層（22）が接合されていれば足り、他方の面は図１のようにアルミニウム層（23）が接合されていても良いし、図３および図４の電子素子搭載用基板（26）のように他面側にアルミニウム層が無く絶縁基板（21）が直接応力緩和層（30）（37）に接合されていても良い。さらには、絶縁基板が直接ヒートシンクに接合されている場合（図示なし）も本発明に含まれる。
【００５４】
電子素子搭載用基板において、絶縁基板（21）を構成する材料としては、窒化アルミニウム、酸化アルミニウム、窒化ケイ素、酸化ジルコニウム、炭化ケイ素等のセラミックを例示できる。これらのセラミックは電気絶縁性が優れていることはもとより、熱伝導性が良く放熱性が優れている点で推奨できる。また、アルミニウム回路層（22）およびアルミニウム層（23）は導電性および伝熱性の良い高純度アルミニウムを推奨できる。
【００５５】
応力緩和層は、応力吸収空間となりかつろう付時に酸化膜の排出場所となる貫通穴を有するものが好ましいが、本発明は貫通穴の無い応力緩和層を排除するものではない。また、ヒートシンクと応力緩和層と接合するためのろう材の供給方法も限定されず、どちらか一方または両方の部材にろう材をクラッドして一体化しても良いし、ろう材をクラッドせずにろう材箔またはブレージングシートを介在させてもよい。図１の放熱装置（1）においては、応力緩和層（30）として心材（31）にろう材（32）（33）を一体化したクラッド材を用いている。図２の放熱装置（2）においては、ヒートシンク（40）の材料として心材（15）の両面にろう材（16）（18）を一体化した三層クラッド材（41）を用いている。図３の放熱装置（3）においては、ヒートシンク（10）と応力緩和層（36）との間にろう材箔（38）を配置している。図４の放熱装置（4）においては、ヒートシンク（10）と応力緩和層（37）との間に両面ブレージングシート（39）配置している。前記両面ブレージングシート（39）は応力緩和層（37）の貫通穴（34）に重なる位置に同寸の貫通穴（39a）が穿設されている。
【実施例】
【００５６】
クラッド材を用いてヒートシンクを作製し、他の部材とともに図１および図２に参照される放熱装置（1）（2）を作製した。
［実施例１〜９、比較例１〜４］
図１に示したヒートシンク（10）の皿状部材（11）の材料となる二層クラッド材を作製した。実施例１〜９および比較例１〜４においてクラッド材の心材（15）およびろう材（16）を構成するアルミニウム合金の化学組成は表１に示すとおりであり、クラッド材の製造条件は共通である。
【００５７】
心材用のアルミニウム合金塊に対して６２０℃×１２時間の均質化処理を施し、ろう材用のアルミニウム合金塊と重ねて熱間圧延してクラッドし、総厚０．８ｍｍ、ろう材のクラッド率７％の二層クラッド材とし、このクラッド材を４００℃×４時間の焼鈍を行った。
【００５８】
作製したクラッド材はプレス成形により図１に示す皿状部材（11）とした。
【００５９】
また、放熱装置（1）における他の部材は以下のとおりである。
【００６０】
波形のインナーフィン（14）は、厚さ１．２ｍｍの３０００系合金板を曲成したものである。絶縁基板（21）は窒化アルミニウムからなる３０ｍｍ×３０ｍｍ×厚さ０．６ｍｍの平板である。アルミニウム回路層（22）およびアルミニウム層（23）は純度９９．９９％以上の高純度アルミニウムからなる厚さ０．６ｍｍの平板である。ろう材箔（24）（25）はＡｌ−１０質量％Ｓｉ−１質量％Ｍｇ合金からなり、箔厚は３０μｍである。応力緩和層（30）は、心材（31）が１０００系合金、ろう材（32）（33）がＡｌ−１０質量％Ｓｉ−１質量％Ｍｇ合金からなり、総厚が１ｍｍ、ろう材（32）（33）のクラッド率が片面につき４％の三層クラッド材であり、２８ｍｍ×２８ｍｍに切断しさらに切削加工を施して直径２ｍｍの円形の１２個の貫通穴（34）を形成したものである。
【００６１】
作製したクラッド材（11）について、Ａｌ−Ｆｅ系金属間化合物の面積率および結晶の平均粒径を調べたところ、表１に示すものであった。
【００６２】
【表１】
0005969235.tif 000002
【００６３】
さらに、各部材を図１に示す構造の積層体に仮組し、仮組物を７×１０−４Ｐａの真空中で６００℃×２０分で真空ろう付した。ろう付した放熱装置（1）について面ろう付性および耐食性を下記の方法で試験し評価した。評価結果を表１に示す。
（面ろう付性）
ヒートシンク（10）と応力緩和層（30）の接合界面を超音波探傷装置で探傷し、応力緩和層（30）の貫通穴（34）を除く面積（２８×２８−１２×π  ｍｍ２）に対して接合されている面積の割合を調べた。接合面積率が９７％以上を「○」、９５％以上９７％未満を「△」、９５％以下を「×」と評価した。
（耐食性）
ヒートシンク（10）の作動流体としてＯＹ水（Ｃｌ−：１９５ｐｐｍ、ＳＯ４２−：６０ｐｐｍ、Ｆｅ３＋、Ｃｕ２＋：１ｐｐｍ）を用い、８０℃×８時間、常温×１６時間を１サイクルとし、２０サイクル（４８０時間）の腐食促進試験を行った。
【００６４】
前記腐食促進試験後のヒートシンク（10）の内面における腐食深さを測定し、腐食深さが３００μｍ未満を「○」、３００μｍ以上６００μｍ未満を「△」、６００μｍ以上を「×」と評価した。
［実施例１０〜１２］
図２に示したヒートシンク（40）の応力緩和層（35）側の皿状部材（41）の材料となる三層クラッド材を作製した。各例において、心材（15）および内面側ろう材（16）は実施例２と同じ材料であり、外面側（応力緩和層側）のろう材（18）は表２に示すとおりである。
【００６５】
実施例１等と同じ条件で心材用のアルミニウム合金塊に均質化処理を施し、心材材料の両面にろう材料に重ねて熱間圧延してクラッドし、総厚０．８ｍｍ、ろう材（16）（18）のクラッド率が片面につき７％の三層クラッド材とし、このクラッド材を実施例１〜９と同じ条件で焼鈍した。
【００６６】
作製したクラッド材はプレス成形により図２に示す皿状部材（41）とした。
【００６７】
放熱装置（2）の作製に際し、ヒートシンク（40）の下側の皿状部材（11）は実施例２と同じものを使用した。また、応力緩和層（35）は、心材（31）の一方の面にろう材（32）をクラッドした二層クラッド材を用い、２８ｍｍ×２８ｍｍに切断しさらに切削加工を施して直径２ｍｍの円形の１２個の貫通穴（34）を形成したものを用いた。この二層クラッド材の心材（31）およびろう材（32）の組成および心材（31）およびろう材（32）の厚みは実施例１〜９で用いた応力緩和層（30）を構成する三層クラッド材の心材（31）およびろう材（32）と同じである。その他の部材は実施例１等と同じである。
【００６８】
図２に示した仮組物を７×１０−４Ｐａの真空中で６００℃×２０分で真空ろう付し、ろう付した放熱装置（2）について、面ろう付性および耐食性を実施例１等と同じ方法で試験し評価した。評価結果を表２に示す。
【００６９】
【表２】
0005969235.tif 000003
【００７０】
［実施例１３〜１５］
実施例２と同じ心材材料とろう材材料を用い、心材の均質化条件およびクラッド後の焼鈍条件を変えて二層クラッド材を作製した。各例の均質化条件および焼鈍条件は表３に示すとおりである。
【００７１】
作製した二層クラッド材についてＡｌ−Ｆｅ系金属間化合物の面積率および結晶の平均粒径を調べた。また、この二層クラッド材でヒートシンク（10）用の皿状部材（11）を成形した。この皿状部材（11）以外は実施例１等と同じ部材を用いて放熱装置（1）を仮組し、仮組物を７×１０−４Ｐａの真空中で６００℃×２０分で真空ろう付し、面ろう付性および耐食性を実施例１等と同じ方法で試験し評価した。評価結果を表３に示す。
【００７２】
【表３】
0005969235.tif 000004
【００７３】
表１〜３に示したとおり、本発明のクラッド材およびこのクラッド材を用いた熱交換器は広い面積のろう付においても良好なろう付が達成され、かつ耐食性が優れている。
【産業上の利用可能性】
【００７４】
本発明のクラッド材は、ろう付によって作製する熱交換器の材料として好適に用いることができる。
【符号の説明】
【００７５】
1、2、3、4…放熱装置
10、40…ヒートシンク（熱交換器）
11、41…皿状部材（クラッド材）
15…心材
16、18…ろう材
20、26…電子素子搭載用基板
21…絶縁基板
22…アルミニウム回路層
30、35、37…応力緩和層
34…貫通穴
【図１】
0005969235.tif 000005
【図２】
0005969235.tif 000006
【図３】
0005969235.tif 000007
【図４】
0005969235.tif 000008